(57)【要約】  シアノアクリレート成分に加えて、無水物及びマレイミド含有化合物、イタコンイミド含有化合物、又はナジイミド含有化合物を含むシアノアクリレート含有組成物が提供される。本発明のシアノアクリレート組成物の硬化生成物は、向上した耐湿性及び／又は耐熱性を示す。【特許請求の範囲】
【請求項１】
（ａ）シアノアクリレート成分、
（ｂ）無水物、及び
（ｃ）マレイミド含有化合物、イタコンイミド含有化合物、又はナジイミド含有化合物
を含む、シアノアクリレート接着剤組成物。
【請求項２】
無水物が無水フタル酸である、請求項１に記載の組成物。
【請求項３】
無水物がジメチル無水マレイン酸である、請求項１に記載の組成物。
【請求項４】
無水物が約０．０１〜約１．０重量％の範囲内の量で存在する、請求項１に記載の組成物。
【請求項５】
マレイミド含有化合物、イタコンイミド含有化合物、又はナジイミド含有化合物が約０．０１重量％〜約５重量％の範囲内の量で存在する、請求項１に記載の組成物。
【請求項６】
安定化する量の酸安定剤及びフリーラジカル阻害剤を更に含む、請求項１に記載の組成物。
【請求項７】
シアノアクリレート成分が、Ｈ２Ｃ＝Ｃ（ＣＮ）−ＣＯＯＲの構造（式中、Ｒは、Ｃ１〜１５アルキル、アルコキシアルキル、シクロアルキル、アルケニル、アラルキル、アリール、アリル及びハロアルキル基より選択される）の範囲内の物質から選択される、請求項１に記載の組成物。
【請求項８】
シアノアクリレート成分が、β−メトキシエチル−２−シアノアクリレートを含む、請求項１に記載の組成物。
【請求項９】
カリックスアレーン、オキサカリックスアレーン、シラクラウン、シクロデキストリン、クラウンエーテル、ポリ（エチレングリコール）ジ（メタ）アクリレート、エトキシル化ヒドロキシル化合物、及びそれらの組み合わせからなる群より選択される促進剤成分を更に含む、請求項１に記載の組成物。
【請求項１０】
カリックスアレーンが、テトラブチルテトラ［２−エトキシ−２−オキソエトキシ］カリックス−４−アレーンである、請求項９に記載の組成物。
【請求項１１】
クラウンエーテルが、１５−クラウン−５、１８−クラウン−６、ジベンゾ−１８−クラウン−６、ベンゾ−１５−クラウン−５−ジベンゾ−２４−クラウン−８、ジベンゾ−３０−クラウン−１０、トリベンゾ−１８−クラウン−６、ａｓｙｍ−ジベンゾ−２２−クラウン−６、ジベンゾ−１４−クラウン−４、ジシクロヘキシル−１８−クラウン−６、ジシクロヘキシル−２４−クラウン−８、シクロヘキシル−１２−クラウン−４、１，２−デカリル−１５−クラウン−５、１，２−ナフト−１５−クラウン−５、３，４，５−ナフチル−１６−クラウン−５、１，２−メチル−ベンゾ−１８−クラウン−６、１，２−メチルベンゾ−５、６−メチルベンゾ−１８−クラウン−６、１，２−ｔ−ブチル−１８−クラウン−６、１，２−ビニルベンゾ−１５−クラウン−５、１，２−ビニルベンゾ−１８−クラウン−６、１，２−ｔ−ブチル−シクロヘキシル−１８−クラウン−６、ａｓｙｍ−ジベンゾ−２２−クラウン−６、及び１，２−ベンゾ−１，４−ベンゾ−５−オキシゲン−２０−クラウン−７並びにそれらの組み合わせからなる群内の構成物質より選択される、請求項９に記載の組成物。
【請求項１２】
ポリ（エチレングリコール）ジ（メタ）アクリレートが、次の構造の範囲内である、請求項９に記載の組成物。
【化１】
2015510003.tif 000023
（式中、ｎは３よりも大きい。）
【請求項１３】
耐衝撃性添加剤、チクソトロピー性付与剤、増粘剤、着色剤、及びそれらの組み合わせからなる群より選択される添加剤を更に含む、請求項１に記載の組成物。
【請求項１４】
請求項１に記載の組成物の反応生成物。
【請求項１５】
基材の少なくとも一つに、請求項１に記載のシアノアクリレート含有組成物を塗布するステップと、
接着剤を固着させるのに十分な時間、基材を一体にするステップと、
を含む、二つの基材を接合する方法。
【請求項１６】
シアノアクリレート成分を用意するステップと、
無水物と、マレイミド含有化合物、イタコンイミド含有化合物、又はナジイミド含有化合物とを混合して、シアノアクリレート成分と組み合わせるステップと、
を含む、請求項１に記載のシアノアクリレート含有組成物の調製方法。
【請求項１７】
シアノアクリレート組成物を用意するステップと、
無水物と、マレイミド含有化合物、イタコンイミド含有化合物、又はナジイミド含有化合物とを混合してシアノアクリレート組成物に供給するステップと、
を含む、シアノアクリレート組成物の硬化生成物に、向上した耐湿性及び／又は耐熱性を付与する方法。
【請求項１８】
シアノアクリレート成分を含むシアノアクリレート組成物において、その改良がシアノアクリレート成分に無水物及びマレイミド含有化合物、イタコンイミド含有化合物、又はナジイミド含有化合物を添加して、その硬化された反応生成物の耐湿性及び／又は耐熱性を改良することを含む、シアノアクリレート成分を含むシアノアクリレート組成物。
【発明の詳細な説明】
【技術分野】
【０００１】
本発明は、シアノアクリレート成分に加えて、無水物及びマレイミド含有化合物、イタコンイミド含有化合物、又はナジイミド含有化合物を含むシアノアクリレート含有組成物に関する。本発明のシアノアクリレート組成物の硬化生成物は、向上した耐湿性及び／又は耐熱性を示す。
【背景技術】
【０００２】
シアノアクリレート接着剤組成物は周知であり、多種多様な用途をもつ、短時間で硬化する瞬間接着剤として広範に使用される。Ｈ．Ｖ．  Ｃｏｏｖｅｒ，Ｄ．Ｗ．  Ｄｒｅｉｆｕｓ，Ｊ．Ｔ．  Ｏ’Ｃｏｎｎｏｒ，「Ｃｙａｎｏａｃｒｙｌａｔｅ  Ａｄｈｅｓｉｖｅｓ」，Ｈａｎｄｂｏｏｋ  ｏｆ  Ａｄｈｅｓｉｖｅｓ，２７巻，４６３〜７７頁，Ｉ．  Ｓｋｅｉｓｔ編，Ｖａｎ  Ｎｏｓｔｒａｎｄ  Ｒｅｉｎｈｏｌｄ，Ｎｅｗ  Ｙｏｒｋ，第３版（１９９０）を参照のこと。Ｇ．Ｈ．  Ｍｉｌｌｅｔ，「Ｃｙａｎｏａｃｒｙｌａｔｅ  Ａｄｈｅｓｉｖｅｓ」，Ｓｔｒｕｃｔｕｒａｌ  Ａｄｈｅｓｉｖｅｓ：  Ｃｈｅｍｉｓｔｒｙ  ａｎｄ  Ｔｅｃｈｎｏｌｏｇｙ，Ｓ．Ｒ．  Ｈａｒｔｓｈｏｒｎ編，Ｐｌｅｎｕｎ  Ｐｒｅｓｓ，Ｎｅｗ  Ｙｏｒｋ，２４９〜３０７頁（１９８６）も参照のこと。
【０００３】
米国特許第５，２８８，７９４号（Ａｔｔａｒｗａｌａ）は、改良されたシアノアクリレートモノマー接着剤配合物を対象とし、そこでは、重合した接着剤の耐熱性を高めるために有効な量の、単環、多環又は複素環芳香族化合物であって、その一つの芳香環上に少なくとも三つの置換基が存在し、該置換基の二つ以上が電子吸引性基であることによって特徴付けられる前記芳香族化合物が提供されている。前記芳香族化合物の例を挙げると、２，４−ジニトロフルオロベンゼン、２，４−ジニトロクロロベンゼン、２，４−ジフルオロニトロベンゼン、３，５−ジニトロマレイミド含有化合物、３，５−ジニトロイタコンイミド含有化合物、又は３，５−ジニトロナジイミド含有化合物、２−クロロ−３，５−ジニトロマレイミド含有化合物、２−クロロ−３，５−ジニトロイタコンイミド含有化合物、又は２−クロロ−３，５−ジニトロナジイミド含有化合物、４，４’−ジフルオロ−３，３’−ジニトロフェニルスルホン、ペンタフルオロニトロベンゼン、ペンタフルオロマレイミド含有化合物、ペンタフルオロイタコンイミド含有化合物、又はペンタフルオロナジイミド含有化合物、α，α，α−２−テトラフルオロ−ｐ−トルニトリル及びテトラクロロテレフタロニトリルなどがある。
【０００４】
’７９４号特許における発見に先立ち、シアノアクリレート接着剤の熱安定性を改良するための多数の試みがなされてきた。
【０００５】
例えば、米国特許第３，８３２，３３４号は、無水マレイン酸の添加を対象とし、これにより、迅速な硬化速度を維持しつつ、向上した耐熱性（硬化時）を有するシアノアクリレート接着剤が製造されることが報告されている。
【０００６】
米国特許第４，１９６，２７１号は、トリカルボン酸、テトラカルボン酸及びそれ以上のカルボン酸又はそれらの無水物を対象とし、これらは、硬化したシアノアクリレート接着剤の耐熱性の向上に有用であることが報告されている。
【０００７】
米国特許第４，４５０，２６５号は、シアノアクリレート接着剤の耐熱性を向上させるための無水フタル酸の使用を対象とする。より具体的には、’２６５号特許は、大部分が少なくとも１種の２−シアノアクリル酸エステルを含む重合性の構成成分を含む組成物であって、その組成物が、湿気又は高い温度への暴露下において、当該組成物から形成される接着剤の強度及び／又は耐性に有利な影響を与えることに有効な、ある比率の無水フタル酸をさらに含むことを特徴とする接着剤組成物を対象とし、それを権利主張している。その有効な量とは、組成物の重量に対して０．１％〜５．０％、例えば０．３％〜０．７％と報告されている。’２６５号特許は、添加剤不使用の組成物に対する、及び無水マレイン酸を使用した組成物に対する無水フタル酸の優位性を報告している（ステンレス鋼でのラップせん断試験の場合は、アルミニウムでの同試験の場合に比較してより明確ではないが）。
【０００８】
米国特許第４，５３２，２９３号は、ベンゼフェノンテトラカルボン酸又はその無水物の使用を対象とし、シアノアクリレート接着剤に対して優れた耐熱性を与えると述べられている。
【０００９】
米国特許第４，４９０，５１５号は、熱強度特性を改良する所定のマレイミド又はナジイミド化合物を含むシアノアクリレート組成物を対象とする。
【先行技術文献】
【特許文献】
【００１０】
【特許文献１】米国特許第５，２８８，７９４号明細書
【特許文献２】米国特許第３，８３２，３３４号明細書
【特許文献３】米国特許第４，１９６，２１７号明細書
【特許文献４】米国特許第４，４５０，２６５号明細書
【特許文献５】米国特許第４，５３２，２９３号明細書
【特許文献６】米国特許第４，４９０，５１５号明細書
【非特許文献】
【００１１】
【非特許文献１】Ｈ．Ｖ．  Ｃｏｏｖｅｒ，Ｄ．Ｗ．  Ｄｒｅｉｆｕｓ，Ｊ．Ｔ．  Ｏ’Ｃｏｎｎｏｒ，「Ｃｙａｎｏａｃｒｙｌａｔｅ  Ａｄｈｅｓｉｖｅｓ」，Ｈａｎｄｂｏｏｋ  ｏｆ  Ａｄｈｅｓｉｖｅｓ，２７巻，４６３〜７７頁，Ｉ．  Ｓｋｅｉｓｔ編，Ｖａｎ  Ｎｏｓｔｒａｎｄ  Ｒｅｉｎｈｏｌｄ，Ｎｅｗ  Ｙｏｒｋ，第３版（１９９０）
【非特許文献２】Ｇ．Ｈ．  Ｍｉｌｌｅｔ，「Ｃｙａｎｏａｃｒｙｌａｔｅ  Ａｄｈｅｓｉｖｅｓ」，Ｓｔｒｕｃｔｕｒａｌ  Ａｄｈｅｓｉｖｅｓ：  Ｃｈｅｍｉｓｔｒｙ  ａｎｄ  Ｔｅｃｈｎｏｌｏｇｙ，Ｓ．Ｒ．  Ｈａｒｔｓｈｏｒｎ編，Ｐｌｅｎｕｎ  Ｐｒｅｓｓ，Ｎｅｗ  Ｙｏｒｋ，２４９〜３０７頁（１９８６）
【発明の概要】
【発明が解決しようとする課題】
【００１２】
シアノアクリレート組成物の耐熱性を向上させるための、今日までの技術水準及び努力にも拘わらず、特にシアノアクリレート組成物自体の、硬化時間、安定性又は色調といった他の物性を損なうことなく、そのようなシアノアクリレート組成物の硬化反応生成物に対して、そのような耐湿性及び／又は耐熱性を提供するという、長年求められ、未だ対処されていないニーズが、現在まで残されたままである。
【課題を解決するための手段】
【００１３】
かくして、シアノアクリレート成分に加えて、無水物及びマレイミド含有化合物、イタコンイミド含有化合物、又はナジイミド含有化合物を含むシアノアクリレート組成物が提供される。
【００１４】
無水物及びマレイミド含有化合物、イタコンイミド含有化合物、又はナジイミド含有化合物の含有により、実施例に示されるように、（１）無水物若しくは（２）マレイミド含有化合物、イタコンイミド含有化合物、又はナジイミド含有化合物のいずれも含まない相当するシアノアクリレート組成物、一方を含むが他方を含まない相当するシアノアクリレート組成物、及び無水物そのものを含む相当するシアノアクリレート組成物と比較すると、硬化速度、安定性及び／又は色調を損なうことなく、耐湿性及び／又は耐熱性などの物性の向上が提供される。
【００１５】
本発明はまた、基材の少なくとも一つに上記の組成物を塗布するステップと、その後基材を一体にするステップとを含む、二つの基材を接合する方法も対象とする。
【００１６】
加えて、本発明は、本発明の組成物の反応生成物を対象とする。
【００１７】
また、本発明は、本発明の組成物の調製方法、及び、硬化時間、安定性又は色調の少なくとも一つを損なうことなく、シアノアクリレート組成物の硬化反応生成物に対して向上した耐湿性及び／又は耐熱性を付与する方法も対象とする。
【００１８】
本発明は、以下の、「発明を実施するための形態」と題される項を読むことによって、より完全に理解されることとなる。
【図面の簡単な説明】
【００１９】
【図１】２種の異なる無水物及びマレイミド含有化合物を有し、前記無水物の内の１種が二つの異なる濃度で存在するシアノアクリレート組成物に関する、グリットブラスト処理軟鋼基材上、１００時間及び１，０００時間の期間の湿度エイジング後の残存するラップせん断強度を、対照であるＬＯＣＴＩＴＥ  ４６０と比較した棒グラフを示す図である。
【図２】二つの異なる濃度での無水物とマレイミド含有化合物を有するシアノアクリレート組成物に関する、グリットブラスト処理軟鋼基材上、１６８時間及び１，０００時間の期間の熱エイジング後の残存するラップせん断強度を、対照であるＬＯＣＴＩＴＥ  ４６０と比較した棒グラフを示す図である。
【発明を実施するための形態】
【００２０】
上述のように、本発明は、シアノアクリレート成分に加えて、無水物及びマレイミド含有化合物、イタコンイミド含有化合物、又はナジイミド含有化合物を含むシアノアクリレート組成物を対象とする。
【００２１】
シアノアクリレート成分としては、Ｈ２Ｃ＝Ｃ（ＣＮ）−ＣＯＯＲ（式中、ＲはＣ１〜１５アルキル、アルコキシアルキル、シクロアルキル、アルケニル、アラルキル、アリール、アリル及びハロアルキル基より選択される。）によって表されるシアノアクリレートモノマーなどの、多数の置換基によって選択され得るシアノアクリレートモノマーが挙げられる。望ましくは、シアノアクリレートモノマーは、メチルシアノアクリレート、エチル−２−シアノアクリレート、プロピルシアノアクリレート、ブチルシアノアクリレート（ｎ−ブチル−２−シアノアクリレートなど）、オクチルシアノアクリレート、アリルシアノアクリレート、β−メトキシエチルシアノアクリレート及びそれらの組み合わせより選択される。特に望ましいものは、β−メトキシエチルシアノアクリレートである。
【００２２】
シアノアクリレート成分は、全組成物の約５０重量％〜約９９．９８重量％の範囲内の量にて組成物中に含まれるべきであり、約９０重量％〜約９９重量％の範囲であることが望ましく、約９５重量％が特に望ましい。
【００２３】
無水物は、通常、無水フタル酸などの芳香族無水物、又は３，４，５，６−テトラヒドロ無水フタル酸などのその水素化物であるべきである。その異性体及びフタル酸無水物の部分的な水素化物もまた、用いることができる。更に、ジメチル無水マレイン酸などの脂肪族無水物もまた、用いることができる。
【００２４】
マレイミド含有化合物、ナジイミド含有化合物、又はイタコンイミド含有化合物は、
【００２５】
【化１】
2015510003.tif 000002
【００２６】
【化２】
2015510003.tif 000003
【００２７】
【化３】
2015510003.tif 000004
及びそれらの２種以上の組み合わせから選択されるべきである。式中、ｍは１〜１５の範囲であることができ、ｐは０〜１５の範囲であることができ、各Ｒ２は独立に水素又は低級アルキルより選択され、Ｊは有機基又はオルガノシロキサン基を含む１価又は多価の部分である。
【００２８】
より詳細なマレイミド、ナジイミド及びイタコンイミドの表示としては、構造ＩＸ、Ｘ、又はＸＩに相当し、式中、ｍが１〜６の範囲であり、ｐが０であり、Ｒ２が独立に水素又は低級アルキルより選択され、Ｊが、ヒドロカルビル、置換ヒドロカルビル、ヘテロ原子含有ヒドロカルビル、置換ヘテロ原子含有ヒドロカルビル、ヒドロカルビレン、置換ヒドロカルビレン、ヘテロ原子含有ヒドロカルビレン、置換ヘテロ原子含有ヒドロカルビレン、ポリシロキサン、ポリシロキサン−ポリウレタンブロックコポリマー、及びそれらの２種以上の組み合わせより選択され、任意選択で、−Ｏ−、−Ｓ−、−ＮＲ−、−Ｏ−Ｃ（Ｏ）−、−Ｏ−Ｃ（Ｏ）−Ｏ−、−Ｏ−Ｃ（Ｏ）−ＮＲ−、−ＮＲ−Ｃ（Ｏ）−、−ＮＲ−Ｃ（Ｏ）−Ｏ−、−ＮＲ−Ｃ（Ｏ）−ＮＲ−、−Ｓ−Ｃ（Ｏ）−、−Ｓ−Ｃ（Ｏ）−Ｏ−、−Ｓ−Ｃ（Ｏ）−ＮＲ−、−Ｓ（Ｏ）−、−Ｓ（Ｏ）２−、−Ｏ−Ｓ（Ｏ）２−、−Ｏ−Ｓ（Ｏ）２−Ｏ−、−Ｏ−Ｓ（Ｏ）２−ＮＲ−、−Ｏ−Ｓ（Ｏ）−、−Ｏ−Ｓ（Ｏ）−Ｏ−、−Ｏ−Ｓ（Ｏ）−ＮＲ−、−Ｏ−ＮＲ−Ｃ（Ｏ）−、−Ｏ−ＮＲ−Ｃ（Ｏ）−Ｏ−、−Ｏ−ＮＲ−Ｃ（Ｏ）−ＮＲ−、−ＮＲ−Ｏ−Ｃ（Ｏ）−、−ＮＲ−Ｏ−Ｃ（Ｏ）−Ｏ−、−ＮＲ−Ｏ−Ｃ（Ｏ）−ＮＲ−、−Ｏ−ＮＲ−Ｃ（Ｓ）−、−Ｏ−ＮＲ−Ｃ（Ｓ）−Ｏ−、−Ｏ−ＮＲ−Ｃ（Ｓ）−ＮＲ−、−ＮＲ−Ｏ−Ｃ（Ｓ）−、−ＮＲ−Ｏ−Ｃ（Ｓ）−Ｏ−、−ＮＲ−Ｏ−Ｃ（Ｓ）−ＮＲ−、−Ｏ−Ｃ（Ｓ）−、−Ｏ−Ｃ（Ｓ）−Ｏ−、−Ｏ−Ｃ（Ｓ）−ＮＲ−、−ＮＲ−Ｃ（Ｓ）−、−ＮＲ−Ｃ（Ｓ）−Ｏ−、−ＮＲ−Ｃ（Ｓ）−ＮＲ−、−Ｓ−Ｓ（Ｏ）２−、−Ｓ−Ｓ（Ｏ）２−Ｏ−、−Ｓ−Ｓ（Ｏ）２−ＮＲ−、−ＮＲ−Ｏ−Ｓ（Ｏ）−、−ＮＲ−Ｏ−Ｓ（Ｏ）−Ｏ−、−ＮＲ−Ｏ−Ｓ（Ｏ）−ＮＲ−、−ＮＲ−Ｏ−Ｓ（Ｏ）２−、−ＮＲ−Ｏ−Ｓ（Ｏ）２−Ｏ−、−ＮＲ−Ｏ−Ｓ（Ｏ）２−ＮＲ−、−Ｏ−ＮＲ−Ｓ（Ｏ）−、−Ｏ−ＮＲ−Ｓ（Ｏ）−Ｏ−、−Ｏ−ＮＲ−Ｓ（Ｏ）−ＮＲ−、−Ｏ−ＮＲ−Ｓ（Ｏ）２−Ｏ−、−Ｏ−ＮＲ−Ｓ（Ｏ）２−ＮＲ−、−Ｏ−ＮＲ−Ｓ（Ｏ）２−、−Ｏ−Ｐ（Ｏ）Ｒ２Ｏ−、−Ｓ−Ｐ（Ｏ）Ｒ２−、−ＮＲ−Ｐ（Ｏ）Ｒ２−及び任意のそれらの２種以上の組み合わせの共有結合（式中、各Ｒは独立に水素、アルキル又は置換アルキルである。）より選択される１種又は２種以上の連結部を含む、１価又は多価の基であるものが挙げられる。
【００２９】
１種又は２種以上の上記１価又は多価の基が、１種又は２種以上の上記連結部を含み、マレイミド基、ナジイミド基、又はイタコンイミド基の「Ｊ」付属部を形成する場合、当業者によって容易に認識されるように、例えば、オキシアルキル、チオアルキル、アミノアルキル、カルボキシアルキル、オキシアルケニル、チオアルケニル、アミノアルケニル、カルボキシアルケニル、オキシアルキニル、チオアルキニル、アミノアルキニル、カルボキシアルキニル、オキシシクロアルキル、チオシクロアルキル、アミノシクロアルキル、カルボキシシクロアルキル、オキシクロアルケニル、チオシクロアルケニル、アミノシクロアルケニル、カルボキシシクロアルケニル、ヘテロ環式、オキシヘテロ環式、チオヘテロ環式、アミノヘテロ環式、カルボキシヘテロ環式、オキシアリール、チオアリール、アミノアリール、カルボキシアリール、ヘテロアリール、オキシヘテロアリール、チオヘテロアリール、アミノヘテロアリール、カルボキシヘテロアリール、オキシアルキルアリール、チオアルキルアリール、アミノアルキルアリール、カルボキシアルキルアリール、オキシアリールアルキル、チオアリールアルキル、アミノアリールアルキル、カルボキシアリールアルキル、オキシアリールアルケニル、チオアリールアルケニル、アミノアリールアルケニル、カルボキシアリールアルケニル、オキシアルケニルアリール、チオアルケニルアリール、アミノアルケニルアリール、カルボキシアルケニルアリール、オキシアリールアルキニル、チオアリールアルキニル、アミノアリールアルキニル、カルボキシアリールアルキニル、オキシアルキニルアリール、チオアルキニルアリール、アミノアルキニルアリール又はカルボキシアルキニルアリール、オキシアルキレン、チオアルキレン、アミノアルキレン、カルボキシアルキレン、オキシアルケニレン、チオアルケニレン、アミノアルケニレン、カルボキシアルケニレン、オキシアルキニレン、チオアルキニレン、アミノアルキニレン、カルボキシアルキニレン、オキシシクロアルキレン、チオシクロアルキレン、アミノシクロアルキレン、カルボキシシクロアルキレン、オキシシクロアルケニレン、チオシクロアルケニレン、アミノシクロアルケニレン、カルボキシシクロアルケニレン、オキシアリーレン、チオアリーレン、アミノアリーレン、カルボキシアリーレン、オキシアルキルアリーレン、チオアルキルアリーレン、アミノアルキルアリーレン、カルボキシアルキルアリーレン、オキシアリールアルキレン、チオアリールアルキレン、アミノアリールアルキレン、カルボキシアリールアルキレン、オキシアリールアルケニレン、チオアリールアルケニレン、アミノアリールアルケニレン、カルボキシアリールアルケニレン、オキシアルケニルアリーレン、チオアルケニルアリーレン、アミノアルケニルアリーレン、カルボキシアルケニルアリーレン、オキシアリールアルキニレン、チオアリールアルキニレン、アミノアリールアルキニレン、カルボキシアリールアルキニレン、オキシアルキニルアリーレン、チオアルキニルアリーレン、アミノアルキニルアリーレン、カルボキシアルキニルアリーレン、ヘテロアリーレン、オキシヘテロアリーレン、チオヘテロアリーレン、アミノヘテロアリーレン、カルボキシヘテロアリーレン、二価又は多価ヘテロ原子含有環式部分、二価又は多価オキシヘテロ原子含有環式部分、二価又は多価チオヘテロ原子含有環式部分、二価又は多価アミノヘテロ原子含有環式部分、二価又は多価カルボキシヘテロ原子含有環式部分、ジスルフィド、スルホンアミドなどの幅広い種類の連結部がつくり出され得る。
【００３０】
マレイミド、ナジイミド、及びイタコンイミドは、また、１〜６のｍの範囲、０及び６の間のｐの範囲を有してもよく、Ｊは以下の群から選択してよい。
アルキル鎖上の置換基又はアルキル鎖骨格の一部として、任意選択で置換されたアリール部分を任意選択で含有し、アルキル鎖が約２０までの炭素原子を有する、飽和の直鎖アルキル又は分岐鎖アルキル、
以下の構造を有するシロキサン
−（Ｃ（Ｒ３）２）ｄ−［Ｓｉ（Ｒ４）２−Ｏ］ｆ−Ｓｉ（Ｒ４）２−（Ｃ（Ｒ３）２）ｅ−、−（Ｃ（Ｒ３）２）ｄＣ（Ｒ３）−Ｃ（Ｏ）Ｏ−（Ｃ（Ｒ３）２）ｄ−［Ｓｉ（Ｒ４）２−Ｏ］ｆ−Ｓｉ（Ｒ４）２−（Ｃ（Ｒ３）２）ｅ−Ｏ（Ｏ）Ｃ−（Ｃ（Ｒ３）２）ｅ−、又は−（Ｃ（Ｒ３）２）ｄ−Ｃ（Ｒ３）−Ｏ（Ｏ）Ｃ−（Ｃ（Ｒ３）２）ｄ−［Ｓｉ（Ｒ４）２−Ｏ］ｆ−Ｓｉ（Ｒ４）２−（Ｃ（Ｒ３）２）ｅ−Ｃ（Ｏ）Ｏ−（Ｃ（Ｒ３）２）ｅ−
（式中、各Ｒ３は独立に水素、アルキル又は置換アルキルであり、各Ｒ４は独立に水素、低級アルキル又はアリールであり、ｄは１〜１０の範囲であり、ｅは１及び１０の間の範囲であり、ｆは１〜５０の範囲である。）、
以下の構造を有するポリアルキレンオキシド
［（ＣＲ２）ｒ−Ｏ−］ｆ−（ＣＲ２）ｓ−
（ＸＩＩ）
（式中、各Ｒは独立に水素、アルキル又は置換アルキルであり、ｒは１及び１０の間であり、ｓは１及び１０の間であり、ｆは１〜５０の範囲である。）、
以下の構造を有する芳香族基
【００３１】
【化４】
2015510003.tif 000005
（式中、各Ａｒは３〜１０の範囲の炭素原子を有する一置換、二置換、若しくは三置換の芳香族又は複素芳香族環であり、Ｚは、アルキレン鎖上の置換基として又はアルキレン鎖骨格の一部として、任意選択で飽和の環状部分を有する、飽和の直鎖アルキレン又は分岐鎖アルキレンである。）、
以下の構造を有するポリアルキレンオキシド
−［（ＣＲ２）ｒ−Ｏ−］ｑ−（ＣＲ２）３−
（ＸＩＶ）
（式中、各Ｒは独立に水素、アルキル又は置換アルキルであり、ｒは１及び１０の間であり、ｓは１及び１０の間であり、ｑは１〜５０の範囲に入る。）、
以下の構造を有する二置換又は三置換芳香族部分
【００３２】
【化５】
2015510003.tif 000006
（式中、各Ｒは独立に水素、アルキル又は置換アルキルであり、ｔは２〜１０の範囲に入り、ｕは２〜１０の範囲に入り、Ａｒは３〜１０の範囲の炭素原子を有する一置換、二置換、若しくは三置換の芳香族又は複素芳香族環である。）、
以下の構造を有する芳香族基
【００３３】
【化６】
2015510003.tif 000007
【００３４】
【化７】
2015510003.tif 000008
【００３５】
【化８】
2015510003.tif 000009
【００３６】
【化９】
2015510003.tif 000010
【００３７】
【化１０】
2015510003.tif 000011
【００３８】
【化１１】
2015510003.tif 000012
（式中、各Ｒは独立に水素、アルキル又は置換アルキルであり、ｔは２〜１０であり、ｋは１、２又は３であり、ｇは１〜約５０の範囲であり、各Ａｒは上記に定義された通りであり、Ｅは−Ｏ−又は−ＮＲ５−（Ｒ５は水素又は低級アルキル）であり、Ｗは直鎖又は分岐鎖のアルキル、アルキレン、オキシアルキレン、エステル、又はポリエステル、以下の構造を有するシロキサンである。）
−（Ｃ（Ｒ３）２）ｄ−［Ｓｉ（Ｒ４）２−Ｏ］ｆ−Ｓｉ（Ｒ４）２−（Ｃ（Ｒ３）２）ｅ−、−（Ｃ（Ｒ３）２）ｄＣ（Ｒ３）−Ｃ（Ｏ）Ｏ−（Ｃ（Ｒ３）２）ｄ−［Ｓｉ（Ｒ４）２−Ｏ］ｆ−Ｓｉ（Ｒ４）２−（Ｃ（Ｒ３）２）ｅ−Ｏ（Ｏ）Ｃ−（Ｃ（Ｒ３）２）ｅ−、又は−（Ｃ（Ｒ３）２）ｄ−Ｃ（Ｒ３）−Ｏ（Ｏ）Ｃ−（Ｃ（Ｒ３）２）ｄ−［Ｓｉ（Ｒ４）２−Ｏ］ｆ−Ｓｉ（Ｒ４）２−（Ｃ（Ｒ３）２）ｅ−Ｃ（Ｏ）Ｏ−（Ｃ（Ｒ３）２）ｅ−
（式中、各Ｒ３は独立に水素、アルキル又は置換アルキルであり、各Ｒ４は独立に水素、低級アルキル又は置換アリールであり、ｄ及びｅはそれぞれ１〜１０であり、ｆは１〜５０である。）、
任意選択で、水酸基、アルコキシ基、カルボキシ基、ニトリル基、シクロアルキル基、又はシクロアルケニル基から選択される置換基を含む、以下の構造を有するポリアルキレンオキシド
−［（ＣＲ２）ｒ−Ｏ−］ｆ−（ＣＲ２）ｓ−
（ＸＸＩＩ）
（式中、各Ｒは独立に水素、アルキル又は置換アルキルであり、ｒ及びｓはそれぞれ１〜１０の範囲であり、ｆは１〜５０である。）、
以下の構造を有するウレタン基
Ｒ７Ｕ−Ｃ（Ｏ）−ＮＲ６−Ｒ８−ＮＲ６−Ｃ（Ｏ）−（Ｏ−Ｒ８−Ｏ−Ｃ（Ｏ）ＮＲ６−Ｒ８−ＮＲ６−Ｃ（Ｏ））ｖ−Ｕ−Ｒ８−
（ＸＸＩＩＩ）
［式中、各Ｒ６は独立に水素又は低級アルキルであり、各Ｒ７は独立に１〜１８の炭素原子を有するアルキル基、アリール基、又はアリールアルキル基であり、各Ｒ８は、任意選択でＡｒにより置換される、鎖中に約１００までの原子を有するアルキル鎖又はアルキルオキシ鎖であり、ｖは０〜５０の範囲であり、Ｕは−Ｏ−、−Ｓ−、−Ｎ（Ｒ）−、又は−Ｐ（Ｌ）１，２である。（式中Ｒは上記に定義される通りであり、各Ｌは独立に＝Ｏ、＝Ｓ、−ＯＲ、又は−Ｒである。）］、
多環状アルケニル、又はそれらの任意の２種以上の混合体。
【００３９】
特に望ましいマレイミド含有化合物としては、二つのマレイミド基を有し、それらの間にフェニル、ビフェニル、ビスフェニル又はナフチル連結部などの芳香族基をもつマレイミド含有化合物が挙げられる。
【００４０】
無水物は、例えば約０．０１〜約０．５％の範囲内などの、約１．０重量％までの量にて使用されるべきであり、望ましくは約０．０５〜約０．２重量％の範囲内で使用される。
【００４１】
マレイミド含有化合物、イタコンイミド含有化合物、又はナジイミド含有化合物は、例えば約０．０１重量％〜約３重量％、約０．１重量％〜約２重量％などの約５重量％までの量にて存在すべきであり、約１重量％で用いることが特に望ましい。
【００４２】
望ましくは、無水物は、約０．０１重量％〜約０．５重量％までの量にて使用されるべきであり、マレイミド含有化合物、イタコンイミド含有化合物、又はナジイミド含有化合物は、約０．１重量％〜約２重量％の量にて使用されるべきである。
【００４３】
本発明のシアノアクリレート組成物中には、カリックスアレーン及びオキサカリックスアレーン、シラクラウン、クラウンエーテル、シクロデキストリン、ポリ（エチレングリコール）ジ（メタ）アクリレート、エトキシル化ヒドロキシル化合物（ｅｔｈｏｘｙｌａｔｅｄ  ｈｙｄｒｉｃ  ｃｏｍｐｏｕｎｄｓ）及びそれらの組み合わせより選択されるいずれかの１種又は２種以上などの促進剤もまた、含まれる場合がある。
【００４４】
カリックスアレーン及びオキサカリックスアレーンについては、その多くが公知であり、特許文献に報告されている。例えば、それらのそれぞれの開示がこれにより明示的に本明細書に援用される、米国特許第４，５５６，７００号、第４，６２２，４１４号、第４，６３６，５３９号、第４，６９５，６１５号、第４，７１８，９６６号、及び第４，８５５，４６１号を参照のこと。
【００４５】
例えば、カリックスアレーンに関しては、以下の構造の範囲内のものが、本発明において有用である。
【００４６】
【化１２】
2015510003.tif 000013
式中、Ｒ１はアルキル、アルコキシ、置換されたアルキル又は置換されたアルコキシであり、Ｒ２はＨ又はアルキルであり、ｎは４、６又は８である。
【００４７】
特に望ましい一つのカリックスアレーンは、テトラブチルテトラ［２−エトキシ−２−オキソエトキシ］カリックス−４−アレーンである。
【００４８】
多数のクラウンエーテルが公知である。例えば、１５−クラウン−５、１８−クラウン−６、ジベンゾ−１８−クラウン−６、ベンゾ−１５−クラウン−５−ジベンゾ−２４−クラウン−８、ジベンゾ−３０−クラウン−１０、トリベンゾ−１８−クラウン−６、ａｓｙｍ−ジベンゾ−２２−クラウン−６、ジベンゾ−１４−クラウン−４、ジシクロヘキシル−１８−クラウン−６、ジシクロヘキシル−２４−クラウン−８、シクロヘキシル−１２−クラウン−４、１，２−デカリル−１５−クラウン−５、１，２−ナフト−１５−クラウン−５、３，４，５−ナフチル−１６−クラウン−５、１，２−メチル−ベンゾ−１８−クラウン−６、１，２−メチルベンゾ−５、６−メチルベンゾ−１８−クラウン−６、１，２−ｔ−ブチル−１８−クラウン−６、１，２−ビニルベンゾ−１５−クラウン−５、１，２−ビニルベンゾ−１８−クラウン−６、１，２−ｔ−ブチル−シクロヘキシル−１８−クラウン−６、ａｓｙｍ−ジベンゾ−２２−クラウン−６及び１，２−ベンゾ−１，４−ベンゾ−５−オキシゲン−２０−クラウン−７のいずれかの１種又は２種以上が用いられ得る。その開示がこれにより明示的に本明細書に援用される、米国特許第４，８３７，２６０号（Ｓａｔｏ）を参照のこと。シラクラウンついても、その多くが公知であり、文献に報告されている。
【００４９】
本発明の組成物において有用なシラクラウン化合物の具体的な例としては、
【００５０】
【化１３】
2015510003.tif 000014
ジメチルシラ−１１−クラウン−４、
【００５１】
【化１４】
2015510003.tif 000015
ジメチルシラ−１４−クラウン−５、
【００５２】
【化１５】
2015510003.tif 000016
及びジメチルシラ−１７−クラウン−６が挙げられる。
例えば、その開示がこれにより明示的に本明細書に援用される、米国特許第４，９０６，３１７号（Ｌｉｕ）を参照のこと。
【００５３】
本発明に関して、多くのシクロデキストリンを使用することができる。例えば、その開示がこれにより明示的に本明細書に援用される、米国特許第５，３１２，８６４号（Ｗｅｎｚ）に、少なくとも一部がシアノアクリレート中に溶解する、α、β又はγ−シクロデキストリンの水酸基誘導体として記載され権利主張されるシクロデキストリンが、本発明における使用に対して、第１の促進剤成分として適当な選択ということになる。
【００５４】
例えば、本発明における使用に好適なポリ（エチレングリコール）ジ（メタ）アクリレートとしては、次の構造
【００５５】
【化１６】
2015510003.tif 000017
の範囲内のものが挙げられる。式中、ｎは、例えば３〜１２の範囲内などであって３よりも大きく、ｎが９であることが特に望ましい。より具体的な例としては、ＰＥＧ  ２００  ＤＭＡ（ｎは約４）、ＰＥＧ  ４００  ＤＭＡ（ｎは約９）、ＰＥＧ  ６００  ＤＭＡ（ｎは約１４）、及びＰＥＧ  ８００  ＤＭＡ（ｎは約１９）が挙げられる。但し、数値（例えば４００）は、グラム／モル（すなわち、４００ｇ／ｍｏｌ）として表記される、当該分子の二つのメタクリレート基を除外したグリコール部分の平均分子量を表す。特に望ましいＰＥＧ  ＤＭＡはＰＥＧ  ４００  ＤＭＡである。
【００５６】
そして、エトキシル化ヒドロキシル化合物（すなわち、用い得るエトキシ化脂肪族アルコール）について、その適当なものは、次の構造の範囲内のものから選択され得る。
【００５７】
【化１７】
2015510003.tif 000018
（式中、Ｃｍは直鎖状又は分岐状のアルキル又はアルケニル鎖であることができ、ｍは例えば５〜２０などの１〜３０の間の整数、ｎは例えば５〜１５などの２〜３０の間の整数であり、ＲはＨ又はＣ１〜６アルキルなどのアルキルであってよい。）
【００５８】
使用する場合は、上記構造に包含される促進剤は、組成物中に、全組成物の約０．０１重量％〜約１０重量％の範囲内の量にて含まれるべきであり、約０．１重量％〜約０．５重量％の範囲であることが望ましく、約０．４重量％が特に望ましい。
【００５９】
安定剤パッケージもまた、通常にシアノアクリレート組成物中に見出される。安定剤パッケージは、１種又は２種以上のフリーラジカル安定剤及びアニオン性安定剤を含んでいることがあり、それらのそれぞれの内容及び量は、当業者に周知である。例えば、それらのそれぞれの開示がこれにより本明細書に援用される、米国特許第５，５３０，０３７号及び第６，６０７，６３２号を参照のこと。
【００６０】
所定の酸性物質（クエン酸など）、チクソトロピー剤又はゲル化剤、増粘剤（ポリメチルメタクリレートなど）、着色剤及びそれらの組み合わせなどのその他の添加剤が、本発明のシアノアクリレート組成物中に含まれてもよい。
【００６１】
本発明の別の態様において、二つの基材を接合する方法であって、基材の少なくとも一つに上記の組成物を塗布するステップと、その後接着剤を固着させるのに十分な時間、基材を一体にするステップと、を含む方法が提供される。
【００６２】
本発明の更に別の態様において、上述の組成物の反応生成物が提供される。
【００６３】
本発明の更に別の態様において、上述の組成物の調製方法が提供される。この方法は、シアノアクリレート成分を用意するステップと、シアノアクリレート成分と、無水物及びマレイミド含有化合物、イタコンイミド含有化合物、又はナジイミド含有化合物とを混合により組み合わせるステップと、を含む。
【００６４】
本発明を、以下の実施例により更に説明する。
【実施例】
【００６５】
全ての試料は、記載した成分を、約３０分間、共に混合することによって調製した。
【００６６】
【表１】
2015510003.tif 000019
【００６７】
上記表１に関しては、β−メトキシエチルシアノアクリレートを主成分として７種の試料を調製した。試料番号１は無水物もマレイミドも添加しない対照として用い、試料番号２及び３は異なる濃度で添加したマレイミドを含む対照として用い、試料番号３及び４は異なる濃度で添加した無水物を含む対照として用いた。試料番号６及び７は、無水物の濃度を一定に維持して、無水物及びマレイミドの組み合わせを含んでいた。
【００６８】
下記の表２は、これらの７種の試料の湿度及び熱エイジングの結果を示す。より詳細には、７種の試料のそれぞれをグリットブラスト処理軟鋼ラップせん断基材に塗布し、その上に別なグリットブラスト処理軟鋼ラップせん断基材を、ラップせん断接合体において重ね合わされた結合ラインが形成され得るように、ずらした形で接合した。各試料について５個の同一の接合体を作製した。一組の接合体を湿度条件下に、記載した時間置き、その後、接合体の両端に力を加えて、横方向に引き離すことによりラップせん断強度を測定した。他の組の接合体を熱エイジング条件下に、記載した時間置き、同様の方法でラップせん断強度を測定した。
【００６９】
【表２】
2015510003.tif 000020
【００７０】
表２から判り得るように、試料番号６及び７についての初期の測定と１６８時間の湿度エイジング後の測定との間で、両方の強度は維持され、試料番号６及び７についての１６８時間の熱エイジング後に観測した強度は、試料番号１〜３及び５のいずれとの比較においても、顕著な増加を示す。
【００７１】
下記の表３に関しては、上記の表１と同様に、β−メトキシエチルシアノアクリレートを主成分として８種の試料を調製した。試料番号８及び９は無水物もマレイミドも添加しない対照として用い、試料番号１１はマレイミドを添加した対照として用い、試料番号１０は無水物を添加した対照として用いた。試料番号１２〜１５は、異なる無水物、一定に維持されたマレイミド濃度で、無水物及びマレイミドの組み合わせを含んでいた。
【００７２】
【表３】
2015510003.tif 000021
【００７３】
下記の表４は、これら７種の試料の湿度及び熱エイジングの結果を示す。より詳細には、そして表２に記載される試料と同様に、１０種の試料（表３からの８種及び市販のＬＯＣＴＩＴＥ  ４６０及び４０８）のそれぞれをグリットブラスト処理軟鋼ラップせん断基材に塗布し、その上に、別なグリットブラスト処理軟鋼ラップせん断基材を、ラップせん断接合体において重ね合わされた結合ラインが形成され得るように、ずらした形で接合した。各試料について５個の同一の接合体を作製した。一組の接合体を湿度条件下に、記載した時間置き、その後、接合体の両端に力を加えて、横方向に引き離すことによりラップせん断強度を測定した。他の組の接合体を熱エイジング条件下に、記載した時間置き、同様の方法でラップせん断強度を測定した。
【００７４】
【表４】
2015510003.tif 000022
【００７５】
表４から判り得るように、試料番号１２〜１５についての初期の測定と１００時間及び１０００時間の湿度エイジング後の測定との間で、全ての強度は維持され、試料番号１２及び１４〜１５についての１６８時間及び１０００時間の熱エイジング後に観測した強度は、試料番号８〜１１及び１６〜１７のいずれとの比較においても、顕著な増加を示す。これらの試料から選択した、湿度及び熱エイジングのデータを示す棒グラフとして、図１及び２もそれぞれ参照のこと。
【００７６】
従来のエチルシアノアクリレート組成物は、約８０℃の、動作温度の上限を有する。すなわち、そのような温度を超えると、硬化したシアノアクリレート組成物は多くの場合に劣化の開始を示し、従って、結合強度の消失の開始を示す。添加化学物質（無水フタル酸など）は、この限界を上昇せしめたが、そのような添加剤を有するシアノアクリレート組成物は、硬化時間が増加することが問題であり、これは望ましくない知見である。
【００７７】
無水物と組み合わせたマレイミド含有化合物、イタコンイミド含有化合物、又はナジイミド含有化合物の使用は、硬化時に向上した耐湿度及び／又は耐熱エイジング性を示すシアノアクリレート組成物の形成を可能とする。
【図１】
2015510003.tif 000024
【図２】
2015510003.tif 000025
【国際調査報告】
2015510003.tif 000026
2015510003.tif 000027